【手続補正書】
【提出日】令和2年4月23日(2020.4.23)
【手続補正１】
【補正対象書類名】明細書
【補正対象項目名】０１５２
【補正方法】変更
【補正の内容】
【０１５２】
【表２１】
2019514807.tif 000001
溶融滞留時間は、１つのプリフォームを作製するのに必要な投与量、クッション、スクリュー容積及び総サイクル時間に基づいてプリフォーム及び組成物ごとに推定される。表１９の結果は、ＰＥＴ／ＰＴＦボトルを同じ重量の同一のＰＥＴボトルと比較した場合、１２〜２８％の酸素浸透性のパーセントの改善をもたらすことを実証している。同一ＰＥＴボトルに対してＰＥＴ／ＰＴＦボトルの重量を５〜５０重量％減少させることにより、ＰＥＴボトルよりも小さいか又はそれと等しい酸素浸透率が可能になることが分かる。
【手続補正２】
【補正対象書類名】明細書
【補正対象項目名】０１５３
【補正方法】変更
【補正の内容】
【０１５３】
以上、本発明を要約すると下記のとおりである。
１．ポリエチレンテレフタレート（ＰＥＴ）ボトルの重量を減少させるプロセスであって、
ａ）５重量％〜３０重量％の範囲のポリエチレンテレフタレートをポリトリメチレンフランジカルボキシレート（ＰＴＦ）と置き換えてＰＥＴ／ＰＴＦボトルを提供する工程
を含み、
前記ＰＥＴ／ＰＴＦボトルは、ポリエチレンテレフタレートポリマーからなり、且つ前記ＰＥＴ／ＰＴＦボトルの重量の１．０５〜２．００倍の重量である同一形状のボトルよりも小さいか又はそれと等しい酸素浸透率、二酸化炭素浸透率及び／又は水蒸気浸透率を有し、
前記ポリエチレンテレフタレート及び前記ポリトリメチレンフランジカルボキシレートは、５０〜１００％の範囲のエステル交換度を有し、
前記ボトルは、１２〜３０の範囲の面方向延伸比を有する、プロセス。
２．ポリエチレンテレフタレート（ＰＥＴ）ボトルの重量を減少させるプロセスであって、
ａ）プリフォームをブロー成形してＰＥＴ／ＰＴＦボトルを形成する工程
を含み、
前記プリフォームは、７０重量％〜９５重量％の範囲のポリエチレンテレフタレート及び５重量％〜３０重量％の範囲のポリトリメチレンフランジカルボキシレートを含み、
前記ＰＥＴ／ＰＴＦボトルは、前記ポリエチレンテレフタレートと前記ポリトリメチレンフランジカルボキシレートとの間の５０〜１００％の範囲のエステル交換度を有し、
前記ＰＥＴ／ＰＴＦボトルは、ＰＥＴポリマーからなる、前記ＰＥＴ／ＰＴＦボトルの重量の１．０５〜１．５４倍である重量を有する同一形状のボトルよりも小さいか又はそれと等しい酸素浸透率、二酸化炭素浸透率及び／又は水蒸気浸透率を有し、
前記ＰＥＴ／ＰＴＦボトルは、１２〜３０の範囲の面方向延伸比を有する、プロセス。３．ポリトリメチレンフランジカルボキシレートの量は、ポリエチレンテレフタレート及びポリトリメチレンフランジカルボキシレートの総量に基づいて５〜１５重量％の範囲である、上記１又は２に記載のプロセス。
４．前記ＰＥＴ／ＰＴＦボトルは、１２〜２０の範囲の面方向延伸比を有する、上記１又は２に記載のプロセス。
５．前記エステル交換度は、７０〜１００％の範囲である、上記１又は２に記載のプロセス。
６．前記ポリトリメチレンフランジカルボキシレートは、チタンアルコキシド触媒を含み、且つ前記ポリエチレンテレフタレートは、アンチモン触媒を含む、上記１又は２に記載のプロセス。
７．前記ボトルは、前記ポリエチレンテレフタレートの連続相及び前記ポリトリメチレンフランジカルボキシレートの不連続相を含み、又は前記ボトルは、前記ポリエチレンテレフタレート及び前記ポリトリメチレンフランジカルボキシレートの実質的に連続した相を含む、上記１又は２に記載のプロセス。
８．前記ポリトリメチレンフランジカルボキシレートは、１５０〜３００，０００ダルトンの範囲の重量平均分子量を有する、上記１又は２に記載のプロセス。
９．前記ＰＥＴ／ＰＴＦボトルは、単層ボトルであり、又は前記ＰＥＴ／ＰＴＦボトルは、多層ボトルである、上記１又は２に記載のプロセス。
１０．食品、パーソナルケア製品、医薬品、家庭用製品又は工業製品から選択される製品を前記ＰＥＴ／ＰＴＦボトルに充填することを更に含む、上記１又は２に記載のプロセス。
１１．ａ）５重量％〜３０重量％のポリトリメチレンフランジカルボキシレート及び７０重量％〜９５重量％のポリエチレンテレフタレートを含む混合物を加熱してポリマー溶融物を形成する工程であって、前記重量パーセントは、前記ポリマー溶融物の総重量に基づく、工程と、
ｂ）前記溶融物からプリフォームを形成する工程と
を含むプロセスであって、
前記プリフォームにおける前記ポリエチレンテレフタレート及び前記ポリトリメチレンフランジカルボキシレーは、５０〜１００％の範囲のエステル交換度を有する、プロセス。
１２．ｃ）前記プリフォームをブロー成形してＰＥＴ／ＰＴＦボトルを形成する工程
を更に含み、
前記ＰＥＴ／ＰＴＦボトルは、１２〜３０の範囲の面方向延伸比を有する、上記１１に記載のプロセス。
１３．前記ＰＥＴ／ＰＴＦボトルは、１２〜２０の範囲の面方向延伸比を有する、上記１２に記載のプロセス。
１４．前記ＰＥＴ／ＰＴＦボトルは、ＰＥＴポリマーからなる、前記ＰＥＴ／ＰＴＦボトルの重量の１．０５〜１．５４倍の重量である同一形状のボトルよりも小さいか又はそれと等しい酸素浸透率又は二酸化炭素浸透率を有する、上記１２に記載のプロセス。
１５．前記混合物は、ポリエチレンテレフタレートの粒子及びポリトリメチレンフランジカルボキシレートの粒子を含む、上記１１に記載のプロセス。
１６．前記プリフォームのエステル交換度は、７０〜１００％の範囲である、上記１１に記載のプロセス。
１７．前記ポリトリメチレンフランジカルボキシレートは、チタンアルコキシドを含み、且つ前記ポリエチレンテレフタレートは、アンチモンを含む、上記１１に記載のプロセス。
１８．前記プリフォームは、ポリエチレンテレフタレートの連続相及びポリトリメチレンフランジカルボキシレートの不連続相を含み、又は前記プリフォームは、前記ポリエチレンテレフタレート及び前記ポリトリメチレンフランジカルボキシレートの実質的に連続した相を含む、上記１１に記載のプロセス。
１９．前記ポリトリメチレンフランジカルボキシレートは、１５０〜３００，０００ダルトンの範囲の重量平均分子量を有する、上記１１に記載のプロセス。
２０．前記プリフォームは、単層プリフォームであり、又は前記プリフォームは、２つ以上の層を含む多層プリフォームである、上記１１に記載のプロセス。
２１．ポリトリメチレンフランジカルボキシレートの量は、少なくとも５重量％〜１５重量％以下の範囲である、上記１１に記載のプロセス。
２２．ポリエチレンテレフタレート（ＰＥＴ）ボトルの重量を減少させるプロセスであって、
ａ）５重量％〜３０重量％の範囲のポリエチレンテレフタレートをポリトリメチレンフランジカルボキシレート（ＰＴＦ）と置き換えてＰＥＴ／ＰＴＦ物品を提供する工程
を含み、
前記ＰＥＴ／ＰＴＦ物品は、ポリエチレンテレフタレートポリマーからなり、且つ前記ＰＥＴ／ＰＴＦ物品の重量の１．０５〜２．００倍の重量である同一形状のボトルよりも小さいか又はそれと等しい酸素浸透率、二酸化炭素浸透率及び／又は水蒸気浸透率を有し、
ＰＥＴ／ＰＴＦ物品は、５０〜１００％の範囲の前記ポリエチレンテレフタレート及び前記ポリトリメチレンフランジカルボキシレートのエステル交換度を有し、
前記ＰＥＴ／ＰＴＦ物品は、エステル交換されたＰＥＴ／ＰＴＦを含有する１つ以上の層を有する熱成形物品、可撓性フィルム又は剛性シートから選択される、プロセス。
【手続補正３】
【補正対象書類名】特許請求の範囲
【補正対象項目名】全文
【補正方法】変更
【補正の内容】
【特許請求の範囲】
【請求項１】
ポリエチレンテレフタレート（ＰＥＴ）ボトルの重量を減少させるプロセスであって、
ａ）５重量％〜３０重量％の範囲のポリエチレンテレフタレートをポリトリメチレンフランジカルボキシレート（ＰＴＦ）と置き換えてＰＥＴ／ＰＴＦボトルを提供する工程
を含み、
前記ＰＥＴ／ＰＴＦボトルは、ポリエチレンテレフタレートポリマーからなり、且つ前記ＰＥＴ／ＰＴＦボトルの重量の１．０５〜２．００倍の重量である同一形状のボトルよりも小さいか又はそれと等しい酸素浸透率、二酸化炭素浸透率及び／又は水蒸気浸透率を有し、
前記ポリエチレンテレフタレート及び前記ポリトリメチレンフランジカルボキシレートは、５０〜１００％の範囲のエステル交換度を有し、
前記ボトルは、１２〜３０の範囲の面方向延伸比を有する、プロセス。
【請求項２】
ポリエチレンテレフタレート（ＰＥＴ）ボトルの重量を減少させるプロセスであって、
ａ）プリフォームをブロー成形してＰＥＴ／ＰＴＦボトルを形成する工程
を含み、
前記プリフォームは、７０重量％〜９５重量％の範囲のポリエチレンテレフタレート及び５重量％〜３０重量％の範囲のポリトリメチレンフランジカルボキシレートを含み、
前記ＰＥＴ／ＰＴＦボトルは、前記ポリエチレンテレフタレートと前記ポリトリメチレンフランジカルボキシレートとの間の５０〜１００％の範囲のエステル交換度を有し、
前記ＰＥＴ／ＰＴＦボトルは、ＰＥＴポリマーからなる、前記ＰＥＴ／ＰＴＦボトルの重量の１．０５〜１．５４倍である重量を有する同一形状のボトルよりも小さいか又はそれと等しい酸素浸透率、二酸化炭素浸透率及び／又は水蒸気浸透率を有し、
前記ＰＥＴ／ＰＴＦボトルは、１２〜３０の範囲の面方向延伸比を有する、プロセス。
【請求項３】
ａ）５重量％〜３０重量％のポリトリメチレンフランジカルボキシレート及び７０重量％〜９５重量％のポリエチレンテレフタレートを含む混合物を加熱してポリマー溶融物を形成する工程であって、前記重量パーセントは、前記ポリマー溶融物の総重量に基づく、工程と、
ｂ）前記溶融物からプリフォームを形成する工程と
を含むプロセスであって、
前記プリフォームにおける前記ポリエチレンテレフタレート及び前記ポリトリメチレンフランジカルボキシレーは、５０〜１００％の範囲のエステル交換度を有する、プロセス。
【請求項４】
ポリエチレンテレフタレート（ＰＥＴ）ボトルの重量を減少させるプロセスであって、
ａ）５重量％〜３０重量％の範囲のポリエチレンテレフタレートをポリトリメチレンフランジカルボキシレート（ＰＴＦ）と置き換えてＰＥＴ／ＰＴＦ物品を提供する工程
を含み、
前記ＰＥＴ／ＰＴＦ物品は、ポリエチレンテレフタレートポリマーからなり、且つ前記ＰＥＴ／ＰＴＦ物品の重量の１．０５〜２．００倍の重量である同一形状のボトルよりも小さいか又はそれと等しい酸素浸透率、二酸化炭素浸透率及び／又は水蒸気浸透率を有し、
ＰＥＴ／ＰＴＦ物品は、５０〜１００％の範囲の前記ポリエチレンテレフタレート及び前記ポリトリメチレンフランジカルボキシレートのエステル交換度を有し、
前記ＰＥＴ／ＰＴＦ物品は、エステル交換されたＰＥＴ／ＰＴＦを含有する１つ以上の
層を有する熱成形物品、可撓性フィルム又は剛性シートから選択される、プロセス。